(57)【要約】【課題】  プラズマ励起用ガスが供給前にプラズマ化することを防止しつつ，プラズマ生成領域に供給されるプラズマ励起用ガスの濃度を均一にする。【解決手段】  プラズマ成膜装置１の処理容器２内の底部に載置台３を設け，上部にラジアルラインスロットアンテナ１２を設ける。載置台３とラジアルラインスロットアンテナ１２との間に，格子状の原料ガス供給構造体３０を設け，その上部にプラズマ生成領域Ｒ１を形成する。処理容器２の内周面に，第１のプラズマ励起用ガス供給口４０を設け，原料ガス供給構造体３０の上面に第２のプラズマ励起用ガス供給口５３を備えたプラズマ励起用ガス供給構造体５０を設ける。プラズマ生成領域Ｒ１に対し側方と下方のプラズマ励起用ガス供給口４０，５３からプラズマ励起用ガスを供給し，各プラズマ励起用ガス供給口４０，５３からの供給流量を調整することによってプラズマ生成領域Ｒ１内のプラズマ励起用ガス濃度を均一にする。【選択図】  図１
2005150612.tif 000002
【特許請求の範囲】
【請求項１】
基板上にプラズマを用いて成膜するプラズマ成膜装置であって，
基板を収容し処理する処理容器と，
前記処理容器内において基板を載置する載置部と，
前記載置部に載置された基板に対向する位置に設けられ，前記処理容器内にプラズマ生成用の高周波を供給する高周波供給部と，
前記高周波供給部と前記載置部との間に設けられ，前記処理容器内を，前記高周波供給部側の領域と前記載置部側の領域に区画する平板状の構造体と，
前記高周波供給部側の領域に対し下方からプラズマ励起用ガスを供給するプラズマ励起用ガス供給口と，を備え，
前記構造体には，前記載置部側の領域に膜の原料ガスを供給する原料ガス供給口と，前記高周波供給部側の領域で生成されたプラズマを前記載置部側の領域に通過させる開口部が形成されていることを特徴とする，プラズマ成膜装置。
【請求項２】
前記プラズマ励起用ガス供給口は，複数形成されていることを特徴とする，請求項１に記載のプラズマ成膜装置。
【請求項３】
前記プラズマ励起用ガス供給口は，前記高周波供給部側の領域に対し均等にプラズマ励起用ガスを供給できるように配置されていることを特徴とする，請求項２に記載のプラズマ成膜装置。
【請求項４】
前記高周波供給部側の領域に側方からプラズマ励起用ガスを供給する他のプラズマ励起用ガス供給口をさらに備えたことを特徴とする，請求項１又は２のいずれかに記載のプラズマ成膜装置。
【請求項５】
前記プラズマ励起用ガス供給口は，平面から見て前記高周波供給部側の領域の中央部に形成されていることを特徴とする，請求項４に記載のプラズマ成膜装置。
【請求項６】
前記プラズマ励起用ガス供給口は，前記高周波供給部側の領域の下側から上方に向けて形成されていることを特徴とする，請求項１，２，３，４又は５のいずれかに記載のプラズマ成膜装置。
【請求項７】
前記構造体の上面には，プラズマ励起用ガスが通流するプラズマ励起用ガス供給管が前記構造体の上面に沿って配置されており，
前記プラズマ励起用ガス供給口は，前記プラズマ励起用ガス供給管に形成されていることを特徴とする，請求項１，２，３，４，５又は６のいずれかに記載のプラズマ成膜装置。
【請求項８】
前記プラズマ励起用ガス供給管は，前記構造体の上面において平面から見て格子状に配置されていることを特徴とする，請求項７に記載のプラズマ成膜装置。
【請求項９】
前記構造体には，原料ガスの供給源に連通するガス供給管が平面から見て格子状に配置され，
前記原料ガス供給口は，前記ガス供給管に複数形成されており，
前記ガス供給管は，プラズマ励起用ガスの供給源にも連通しており，
前記原料ガス供給口は，前記プラズマ励起用ガス供給口としての機能を有することを特徴とする，請求項１，２，３，４，５又は６のいずれかに記載のプラズマ成膜装置。
【請求項１０】
前記高周波供給部側の領域内のプラズマ励起用ガスの濃度分布を検出するためのセンサをさらに備えたことを特徴とする，請求項１，２，３，４，５，６，７，８又は９のいずれかに記載のプラズマ成膜装置。
【請求項１１】
基板を収容し処理する処理容器と，前記処理容器内において基板を載置する載置部と，前記載置部に載置された基板に対向する位置に設けられ，前記処理容器内にプラズマ生成用の高周波を供給する高周波供給部と，を備え，前記載置台と前記高周波供給部との間にプラズマ励起用ガスからプラズマを生成するプラズマ生成領域が形成されたプラズマ成膜装置を用いたプラズマ成膜方法であって，
前記プラズマ生成領域に対し側方と下方からプラズマ励起用ガスを供給し，前記側方と下方からのプラズマ励起用ガスの各供給流量を調整することによって，前記プラズマ生成領域内のプラズマ励起用ガスの濃度を均一に制御することを特徴とする，プラズマ成膜方法。
【発明の詳細な説明】
【技術分野】
【０００１】
本発明は，基板上に成膜するプラズマ成膜装置及びプラズマ成膜方法に関する。
【背景技術】
【０００２】
例えば半導体装置や液晶表示装置の製造プロセスにおいては，例えば基板の表面に導電性の膜や絶縁膜を形成する成膜処理が行われている。この成膜処理には，基板上にプラズマを用いて成膜するプラズマ成膜処理が採用されている。
【０００３】
上記プラズマ成膜処理は，通常プラズマ成膜装置で行われ，このプラズマ処理装置には，従来より，マイクロ波電界によりプラズマを発生させて成膜するプラズマ成膜装置が多用されている。このマイクロ波によるプラズマ成膜装置によれば，高密度のプラズマにより，基板への成膜処理を短時間で効率的に行うことができる。
【０００４】
上述のプラズマ成膜装置は，通常処理容器内の底部に，基板を載置する載置台を備え，処理容器の天井部に，処理容器内にマイクロ波を供給するラジアルラインスロットアンテナを備えている。そして，基板に成膜処理を施す際には，天井部のラジアルラインスロットアンテナから処理容器内に供給されたマイクロ波によって，処理容器内のプラズマ励起用ガスをプラズマ化し，そのプラズマ中の荷電粒子により例えば処理容器内の原料ガスを解離させ，当該解離されて生成されたラジカルなどにより基板上に所定の膜を堆積させている。
【０００５】
ところで，近年，マイクロ波によるプラズマ成膜装置には，ラジアルラインスロットアンテナと載置台との間に，処理容器内を上側のプラズマ生成領域と下側の原料ガス解離領域とに分割する格子状の構造体が設けられたものが提案されている（例えば，特許文献１参照。）。このプラズマ成膜装置では，プラズマ生成領域にプラズマ励起用ガスを供給する供給口がラジアルラインスロットアンテナと同じ処理容器の天井部に設けられている。当該プラズマ励起用ガスの供給口に通じる通路は，ラジアルラインスロットアンテナの下部を通過している。また，原料ガス解離領域に原料ガスを供給する供給口は，前記構造体の下面に設けられている。そして，成膜時には，処理容器の天井部からプラズマ生成領域内に供給されたマイクロ波によって，同じく天井部からプラズマ生成領域内に供給されたプラズマ励起用ガスがプラズマ化する。当該プラズマ中の荷電粒子が格子状の構造体を通過し，原料ガス解離領域において原料ガスを解離させて，基板上に膜が形成される。このプラズマ成膜装置によれば，プラズマ生成領域と原料ガス解離領域とが分けられているので，例えば解離したラジカルが処理容器上部のラジアルラインスロットアンテナなどに付着してマイクロ波が減衰することを抑制することができ，またプラズマ中の多量の荷電粒子が直接基板に衝突して基板や基板上の膜を破壊することを抑制できる。
【０００６】
しかしながら，上述のプラズマ成膜装置では，プラズマ励起用ガスの供給口やその供給口に通じるプラズマ励起用ガスの通路がラジアルラインスロットアンテナの直下に配置されているため，その供給口や通路内の供給前のプラズマ励起用ガスにマイクロ波が照射され，一部のプラズマ励起用ガスが通路内でプラズマ化する。このため，高エネルギの荷電粒子がプラズマ励起用ガスの通路内や供給口付近の内壁に衝突し，その内壁が破損することがあった。それ故，上述のプラズマ成膜装置では，メンテナンスや部品の取り替えを頻繁に行う必要が生じ，装置稼働率の低下やコストの増大を招いていた。また，プラズマ励起用ガスが通路内等でプラズマ化した結果，プラズマ生成領域に供給されるプラズマ励起用ガスの量が不十分になり，プラズマ生成領域において適正にプラズマが生成されず，基板上の成膜に影響を及ぼすことがあった。
【０００７】
【特許文献１】特開２００２−３９９３３０号公報
【発明の開示】
【発明が解決しようとする課題】
【０００８】
本発明は，かかる点に鑑みてなされたものであり，プラズマ励起用ガスが処理容器内に供給される前にプラズマ化することを防止し，プラズマ生成領域である高周波供給部側の領域内でプラズマを適正に生成させるプラズマ成膜装置とプラズマ成膜方法を提供することをその目的とする。
【課題を解決するための手段】
【０００９】
上記目的を達成するために，本発明は，基板上にプラズマを用いて成膜するプラズマ成膜装置であって，基板を収容し処理する処理容器と，前記処理容器内において基板を載置する載置部と，前記載置部に載置された基板に対向する位置に設けられ，前記処理容器内にプラズマ生成用の高周波を供給する高周波供給部と，前記高周波供給部と前記載置部との間に設けられ，前記処理容器内を，前記高周波供給部側の領域と前記載置部側の領域に区画する平板状の構造体と，前記高周波供給部側の領域に対し下方からプラズマ励起用ガスを供給するプラズマ励起用ガス供給口と，を備え，前記構造体には，前記載置部側の領域に膜の原料ガスを供給する原料ガス供給口と，前記高周波供給部側の領域で生成されたプラズマを前記載置部側の領域に通過させる開口部が形成されていることを特徴とする。
【００１０】
本発明によれば，処理容器内でプラズマが生成される高周波供給部側の領域に対し下方からプラズマ励起用ガスを供給することができる。こうすることにより，処理容器内に供給される前のプラズマ励起用ガスが高周波供給部による上方からの高周波によってプラズマ化することが防止できる。この結果，荷電粒子によってプラズマ励起用ガス供給口付近やそれに連通する供給通路内が破損することが防止できる。また，高周波供給部側の領域に十分な量のプラズマ励起用ガスを供給することができ，載置部上の基板が適正に成膜される。
【００１１】
前記プラズマ励起用ガス供給口は，複数形成されていてもよく，前記プラズマ励起用ガス供給口は，前記高周波供給部側の領域に対し均等にプラズマ励起用ガスを供給できるように配置されていてもよい。高周波供給部側の領域内にプラズマ励起用ガスが不均一に供給された場合，プラズマ励起用ガス濃度が不均一になり，生成されるプラズマの分布が偏る。高周波供給部側の領域内のプラズマの分布が偏ると，構造体を通過したプラズマによって解離させられるラジカルの濃度も載置部側の領域内において不均一になる。この結果，載置台上の基板面内における成膜速度がばらつき，基板面内の成膜が不均一に行われてしまう。本発明によれば，プラズマ励起用ガスを高周波供給部側の領域に均等に供給できるので，基板上の成膜を基板面内において均一に行うことができる。なお，ここで言う「プラズマ励起用ガス」は，プラズマを生成するために用いられるガスを示す。また，
【００１２】
上記プラズマ成膜装置は，前記高周波供給部側の領域に側方からプラズマ励起用ガスを供給する他のプラズマ励起用ガス供給口をさらに備えていてもよい。かかる場合，高周波供給部側の領域に対し側方からもプラズマ励起用ガスを供給できるので，例えば側方からのプラズマ励起用ガスの供給流量と下方からのプラズマ励起用ガスの供給流量を調整して，高周波供給部側の領域内のプラズマ励起用ガスの濃度を均一にすることができる。この結果，高周波供給部側の領域内に均等にプラズマが生成され，当該プラズマによって載置部側の領域に原料ガスのラジカルが均等に生成される。そして，当該ラジカルによって載置部の基板上に基板面内において均一な膜を形成できる。
【００１３】
前記プラズマ励起用ガス供給口は，平面から見て前記高周波供給部側の領域の中央部に形成されていてもよく，かかる場合，上記他のプラズマ励起用ガス供給口による側方からの供給では届きにくい高周波供給部側の領域の中央部にも十分にプラズマ励起用ガスが供給され，プラズマ励起用ガスの濃度を均一にできる。なお，前記「高周波供給部側の領域の中央部」には，高周波供給部側の領域の中心部のみならず，中心部から所定距離の範囲内にある中心部付近の領域も含まれる。
【００１４】
前記プラズマ励起用ガス供給口は，前記高周波供給部側の領域の下側から上方に向けて形成されていてもよい。また，前記構造体の上面には，プラズマ励起用ガスが通流するプラズマ励起用ガス供給管が前記構造体の上面に沿って配置されており，前記プラズマ励起用ガス供給口は，前記プラズマ励起用ガス供給管に形成されていてもよい。かかる場合，前記構造体の上面に配置されたプラズマ励起用ガス供給管から前記高周波供給部側の領域に向けてプラズマ励起用ガスを供給することができる。また，前記プラズマ励起用ガス供給管は，前記構造体の上面において平面から見て格子状に配置されていてもよい。
【００１５】
前記構造体には，原料ガスの供給源に連通するガス供給管が平面から見て格子状に配置され，前記原料ガス供給口は，前記ガス供給管に複数形成されており，前記ガス供給管は，プラズマ励起用ガスの供給源にも連通しており，前記原料ガス供給口は，前記プラズマ励起用ガス供給口としての機能を有していてもよい。かかる場合，プラズマ励起用ガス供給口から供給されるプラズマ励起用ガスの供給系と原料ガスの供給系とが併用されるので，ガスの供給系を簡素化することができる。
【００１６】
前記プラズマ成膜装置は，前記高周波供給部側の領域内のプラズマ励起用ガスの濃度分布を検出するためのセンサをさらに備えていてもよい。かかる場合，このセンサによる検出結果に基づいて，高周波供給部側の領域内のプラズマ励起用ガスの濃度が均一になるように，前記プラズマ励起用ガス供給口からの供給流量を調節することができる。したがって，高周波供給部側の領域のプラズマ励起用ガス濃度をより正確かつ迅速に均一にすることができる。
【００１７】
本発明は，基板を収容し処理する処理容器と，前記処理容器内において基板を載置する載置部と，前記載置部に載置された基板に対向する位置に設けられ，前記処理容器内にプラズマ生成用の高周波を供給する高周波供給部と，を備え，前記載置台と前記高周波供給部との間に，プラズマ励起用ガスからプラズマを生成するプラズマ生成領域が形成されたプラズマ成膜装置を用いたプラズマ成膜方法であって，前記プラズマ生成領域に対し側方と下方からプラズマ励起用ガスを供給し，前記側方と下方からのプラズマ励起用ガスの各供給流量を調整することによって，前記プラズマ生成領域内のプラズマ励起用ガスの濃度を均一に制御することを特徴とする。
【００１８】
かかる場合，高周波供給部側の領域に対し側方と下方からプラズマ励起用ガスが供給されるので，上方からの高周波によってプラズマ励起用ガスが供給前にプラズマ化することがなく，プラズマ生成領域に十分な量のプラズマ励起用ガスを供給することができる。また，側方からのプラズマ励起用ガスの供給流量と下方からのプラズマ励起用ガスの供給流量の調整し，プラズマ生成領域内のプラズマ励起用ガスの濃度を均一に制御できるので，その後プラズマ生成領域内に偏り無くプラズマを生成させ，プラズマ生成領域に対向する載置部上の基板に対し，基板面内において均等に成膜することができる。
【発明の効果】
【００１９】
本発明によれば，基板面内における成膜を均一かつ適正に行うことができる。
【発明を実施するための最良の形態】
【００２０】
以下，本発明の実施の形態について説明する。図１は，本発明の実施の形態にかかるプラズマ成膜装置１の縦断面の様子を模式的に示している。このプラズマ成膜装置１は，ラジアルラインスロットアンテナを用いてプラズマを発生させるＣＶＤ（ｃｈｅｍｉｃａｌ  ｖａｐｏｒ  ｄｅｐｏｓｉｔｉｏｎ）装置である。
【００２１】
プラズマ成膜装置１は，例えば上面が開口した有底円筒状の処理容器２を備えている。処理容器２は，例えばアルミニウム合金により形成されている。処理容器２は，接地されている。処理容器２の底部のほぼ中央部には，例えば基板Ｗを載置するための載置部としての載置台３が設けられている。
【００２２】
載置台３には，例えば電極板４が内蔵されており，電極板４は，処理容器２の外部に設けられた直流電源５に接続されている。この直流電源５により載置台３の表面に静電気力を生じさせて，基板Ｗを載置台３上に静電吸着することができる。なお，電極板４には，例えば図示しないバイアス用高周波電源に接続されていてもよい。
【００２３】
処理容器２の上部開口には，例えば気密性を確保するためのＯリングなどのシール材１０を介して，石英ガラスなどからなる誘電体窓１１が設けられている。この誘電体窓１１によって処理容器２内が閉鎖されている。誘電体窓１１の上部には，プラズマ生成用のマイクロ波を供給する高周波供給部としてのラジアルラインスロットアンテナ１２が設けられている。
【００２４】
ラジアルラインスロットアンテナ１２は，下面が開口した略円筒状のアンテナ本体２０を備えている。アンテナ本体２０の下面の開口部には，多数のスロットが形成された円盤状のスロット板２１が設けられている。アンテナ本体２０内のスロット板２１の上部には，低損失誘電体材料により形成された遅相板２２が設けられている。アンテナ本体２０の上面には，マイクロ波発振装置２３に通じる同軸導波管２４が接続されている。マイクロ波発振装置２３は，処理容器２の外部に設置されており，ラジアルラインスロットアンテナ１２に対し，所定周波数，例えば２．４５ＧＨｚのマイクロ波を発振できる。かかる構成により，マイクロ波発振装置２３から発振されたマイクロ波は，ラジアルラインスロットアンテナ１２内に伝搬され，遅相板２２で圧縮され短波長化された後，スロット板２１で円偏波を発生させ，誘電体窓１１から処理容器２内に向けて放射される。
【００２５】
処理容器２内の載置台３とラジアルラインスロットアンテナ１２との間には，例えば略平板形状の構造体としての原料ガス供給構造体３０が設けられている。原料ガス供給構造体３０は，外形が平面から見て少なくとも基板Ｗの直径よりも大きい円形状に形成されている。この原料ガス供給構造体３０によって，処理容器２内は，ラジアルラインスロットアンテナ１２側のプラズマ生成領域Ｒ１と，載置台３側の原料ガス解離領域Ｒ２とに区画されている。
【００２６】
原料ガス供給構造体３０は，図２に示すように同一平面上で略格子状に配置された一続きの原料ガス供給管３１により構成されている。原料ガス供給管３１は，軸方向から見て縦断面が方形に形成されている。原料ガス供給管３１同士の隙間には，多数の開口部３２が形成されている。原料ガス供給構造体３０の上側のプラズマ生成領域Ｒ１で生成されたプラズマは，この開口部３２を通過して載置台３側の原料ガス解離領域Ｒ２に進入できる。
【００２７】
原料ガス供給構造体３０の原料ガス供給管３１の下面には，図１に示すように多数の原料ガス供給口３３が形成されている。これらの原料ガス供給口３３は，原料ガス供給構造体３０面内において均等に配置されている。原料ガス供給管３１には，処理容器２の外部に設置された原料ガス供給源３４に連通するガス管３５が接続されている。原料ガス供給源３４には，例えば原料ガスとしてのフッ素添加カーボン系のガス，例えばＣ５Ｆ８ガスが封入されている。原料ガス供給源３４からガス管３５を通じて原料ガス供給管３１に導入された原料ガスは，各原料ガス供給口３３から下方の原料ガス解離領域Ｒ２に向けて供給される。
【００２８】
プラズマ生成領域Ｒ１の外周面を覆う処理容器２の内周面には，プラズマの原料となるプラズマ励起用ガスを供給する他のプラズマ励起用ガス供給口としての第１のプラズマ励起用ガス供給口４０が形成されている。第１のプラズマ励起用ガス供給口４０は，例えば処理容器２の内周面に沿って複数箇所に形成されている。第１のプラズマ励起用ガス供給口４０には，例えば処理容器２の側壁部を貫通し，処理容器２の外部に設置された第１のプラズマ励起用ガス供給源４１に通じる第１のプラズマ励起用ガス供給管４２が接続されている。第１のプラズマ励起用ガス供給管４２には，バルブ４３，マスフローコントローラ４４が設けられている。かかる構成によって，処理容器２内のプラズマ生成領域Ｒ１内には，側方から所定流量のプラズマ励起用ガスを供給することができる。本実施の形態においては，第１のプラズマ励起用ガス供給源４１に，プラズマ励起用ガスとしての希ガスである，例えばアルゴン（Ａｒ）ガスが封入されている。
【００２９】
原料ガス供給構造体３０の上面には，例えば当該原料ガス供給構造体３０と同様の構成を有する略平板形状のプラズマ励起用ガス供給構造体５０が積層され配置されている。プラズマ励起用ガス供給構造体５０は，例えば図３に示すように格子状に配置された第２のプラズマ励起用ガス供給管５１により構成されている。第２のプラズマ励起用ガス供給管５１の上面には，図１に示すように複数の第２のプラズマ励起用ガス供給口５２が形成されている。これらの複数の第２のプラズマ励起用ガス供給口５２は，プラズマ励起用ガス供給構造体５０面内において均等に配置されている。これにより，プラズマ生成領域Ｒ１に対し下側から上方に向けてプラズマ励起用ガスを供給できる。
【００３０】
格子状のプラズマ励起用ガス供給管５１同士の隙間には，開口部５３が形成されており，プラズマ生成領域Ｒ１で生成されたプラズマは，プラズマ励起用ガス供給構造体５０と原料ガス供給構造体３０を通過して下方の原料ガス解離領域Ｒ２に進入できる。
【００３１】
第２のプラズマ励起用ガス供給管５１には，処理容器２の外部に設置された第２のプラズマ励起用ガス供給源５４に連通するガス管５５が接続されている。ガス管５５には，バルブ５６，マスフローコントローラ５７が設けられており，第２のプラズマ励起用ガス供給口５２からプラズマ生成領域Ｒ１に対し，所定流量のプラズマ励起用ガスを供給できる。本実施の形態において，第２のプラズマ励起用ガス供給源５４には，前記第１のプラズマ励起用ガス供給源４１と同じアルゴンガスが封入されている。
【００３２】
処理容器２の底部の載置台３を挟んだ両側には，処理容器２内の雰囲気を排気するための排気口６０が設けられている。排気口６０には，ターボ分子ポンプなどの排気装置６１に通じる排気管６２が接続されている。この排気口６０からの排気により，処理容器２内を所定の圧力に維持できる。
【００３３】
次に，以上のように構成されたプラズマ成膜装置１の作用について説明する。例えばプラズマ成膜装置１の立ち上げ時に，第１のプラズマ励起用ガス供給口４０から供給されるプラズマ励起用ガスの流量と第２のプラズマ励起用ガス供給口５３から供給されるプラズマ励起用ガスの流量が，プラズマ生成領域Ｒ内に供給されるプラズマ励起用ガスの濃度が均一になるように調整される。この流量調整では，例えば排気装置６１を稼動させ，処理容器２内に実際の成膜処理時と同じような気流を形成した状態で，各プラズマ励起用ガス供給口４０，５３から適当な流量に設定されたプラズマ励起用ガスが供給される。そして，その流量設定で，実際に試験用の基板に成膜が施され，その成膜が基板面内で均一に行われたか否かが検査される。プラズマ生成領域Ｒ１内のプラズマ励起用ガスの濃度が均一の場合に，基板面内の成膜が均一に行われるので，検査の結果，成膜が基板面内において均一に行われていない場合には，各プラズマ励起用ガスの流量の設定が変更され，再度試験用の基板に成膜が施される。これを繰り返して，成膜が基板面内において均一に行われプラズマ生成領域Ｒ１内のプラズマ励起用ガスの濃度が均一になるように，各プラズマ励起用ガス供給口４０，５３からの流量が設定される。
【００３４】
上述したように各プラズマ励起用ガス供給口４０，５３の流量が設定された後，プラズマ成膜装置１における基板Ｗの成膜処理が開始される。先ず，基板Ｗが処理容器２内に搬入され，載置台３上に吸着保持される。続いて，排気装置６１により処理容器２内の排気が開始され，処理容器２内の圧力が所定の圧力，例えば１３．３Ｐａ（１００ｍＴｏｒｒ）に減圧され，その状態が維持される。
【００３５】
処理容器２内が減圧されると，プラズマ生成領域Ｒ１内に，側方の第１のプラズマ励起用ガス供給口４０と下方の第２のプラズマ励起用ガス供給口５３から，プラズマ励起用ガスであるアルゴンガスが供給される。このとき，プラズマ生成領域Ｒ１内のプラズマ励起用ガスの濃度は，プラズマ生成領域Ｒ１内において均等に維持される。ラジアルラインスロットアンテナ１２からは，直下のプラズマ生成領域Ｒ１に向けて，例えば２．４５ＧＨｚのマイクロ波が放射される。このマイクロ波の放射によって，プラズマ生成領域Ｒ１内においてプラズマ励起用ガスがプラズマ化される。このとき，プラズマは，プラズマ生成領域Ｒ１内において偏り無く生成される。
【００３６】
プラズマ生成領域Ｒ１内で生成されたプラズマは，プラズマ励起用ガス供給構造体５０と原料ガス供給構造体３０を通過して下方の原料ガス解離領域Ｒ２内に進入する。原料ガス解離領域Ｒ２には，原料ガス供給構造体３０の各原料ガス供給口３３から，原料ガスであるＣ５Ｆ８ガスが供給されている。Ｃ５Ｆ８ガスは，上方から進入したプラズマ粒子により解離され，その解離されたラジカルによって，基板Ｗ上には，フッ素添加カーボン膜が堆積し成長する。
【００３７】
その後，フッ素添加カーボン膜の成長が進んで，基板Ｗ上に所定厚さのフッ素カーボン膜が形成されると，マイクロ波の放射や，原料ガス，プラズマ励起用ガスの供給が停止され，その後基板Ｗは，処理容器２から搬出されて一連のプラズマ成膜処理が終了する。
【００３８】
以上の実施の形態によれば，第１のプラズマ励起用ガス供給口４０によりプラズマ生成領域Ｒ１の側方からプラズマ励起用ガスを供給できるので，従来のように上方からのマイクロ波によってプラズマ励起用ガスが例えばプラズマ励起用ガス供給管内でプラズマ化することがなく，プラズマ励起用ガス供給管内のプラズマ粒子による破損を防止できる。また，第１のプラズマ励起用ガス供給管４２を通るプラズマ励起用ガスがプラズマ生成領域Ｒ１内に適正に供給されるので，プラズマ生成領域Ｒ１内に十分な量のプラズマを生成できる。また，原料ガス供給構造体３０の上面に，プラズマ励起用ガス供給構造体５０を設けて，プラズマ生成領域Ｒ１に対し下方からもプラズマ励起用ガスを供給できるようにしたので，側方と下方からのプラズマ励起用ガスの供給流量を調整して，プラズマ生成領域Ｒ１内のプラズマ励起用ガスの濃度を均一になるように制御することができる。この結果，プラズマ生成領域Ｒ１内において偏り無くプラズマが生成され，原料ガス解離領域Ｒ２においても原料ガスが均等に解離し，基板Ｗ上に基板面内において均一な厚みの膜を形成できる。
【００３９】
プラズマ励起用ガス供給構造体５０には，格子状に第２のプラズマ励起用ガス供給管５１が配置され，その第２のプラズマ励起用ガス供給管５１の上面に第２のプラズマ励起用ガス供給口５３が複数設けられたので，プラズマ生成領域Ｒ１に対し下方から十分なプラズマ励起用ガスを供給し，当該プラズマ励起用ガスの供給によってプラズマ生成領域Ｒ１内のプラズマ励起用ガスの濃度を均一にすることができる。
【００４０】
以上の実施の形態では，複数の第２のプラズマ励起用ガス供給口５３をプラズマ励起用ガス供給構造体５０の全面に渡って形成していたが，第２のプラズマ励起用ガス供給口５３をプラズマ励起用ガス供給構造体５０の中央部にのみ形成してもよい。例えば第２のプラズマ励起用ガス供給口５３を，プラズマ励起用ガス供給構造体５０の図４の点線で囲まれた中央領域Ｈに形成してもよい。この中央領域Ｈは，例えばプラズマ励起用ガス供給構造体５０の外周部よりも内側の領域である。かかる場合，側方の第１のプラズマ励起用ガス供給口４０からでは届きにくいプラズマ生成領域Ｒ１の中央部にプラズマ励起用ガスを集中的に供給できるので，プラズマ生成領域Ｒ１内のプラズマ励起用ガスの濃度を容易に均一にすることできる。
【００４１】
以上の実施の形態で記載したプラズマ成膜装置１は，プラズマ生成領域Ｒ１内のプラズマ励起用ガスの濃度分布を検出するセンサをさらに備えていてもよい。かかる場合，例えば図５に示すように処理容器２のプラズマ生成領域Ｒ１内に複数の濃度センサ７０が設けられる。この濃度センサ７０は，プラズマ励起用ガスの濃度を検出できる。濃度センサ７０は，例えばプラズマ生成領域Ｒ１内の少なくとも中央部と外周部に設けられる。濃度センサ７０の検出結果は，例えばマスフローコントローラ４４，５７を制御する制御部７１に出力される。制御部７１は，濃度センサ７０の検出結果に基づいて，マスフローコントローラ４４，５７を制御して，第１のプラズマ励起用ガス供給口４０と第２のプラズマ励起用ガス供給口５３からのプラズマ励起用ガスの各供給流量を調整できる。そして，例えば第１のプラズマ励起用ガス供給口４０と第２のプラズマ励起用ガス供給口５３からの供給流量を調整する際には，各濃度センサ７０によりプラズマ生成領域Ｒ１内のプラズマ励起用ガス濃度の分布が検出される。そして，当該検出結果に基づいて，制御部７１により，プラズマ生成領域Ｒ１内のプラズマ励起用ガスの濃度が均一になるように各供給流量が変更される。かかる場合，第１のプラズマ励起用ガス供給口４０と第２のプラズマ励起用ガス供給口５３からのプラズマ励起用ガスの供給流量の調整が濃度センサ７０によって行われるので，当該調整を迅速かつ正確に行うことができる。なお，この濃度センサ７０を用いた流量調整は，プラズマ成膜装置１の立ち上げ時に行われる流量設定時に行ってもよいし，プラズマ成膜装置１の稼働中に行われてもよい。
【００４２】
以上の実施の形態では，処理容器２内にプラズマ励起用ガス供給構造体５０を設けて，プラズマ生成領域Ｒ１にプラズマ励起用ガスを供給していたが，このプラズマ励起用ガスの供給を原料ガス供給構造体３０を利用して行ってもよい。
【００４３】
図６は，かかる一例を示すものであり，原料ガス供給構造体３０の原料ガス供給管３１に通じるガス管３５には，原料ガス供給源３４に加えて，プラズマ励起用ガス供給源８０が接続される。これによって，プラズマ励起用ガスと原料ガスの供給系が同一系統になり，原料ガス供給口３３が第２のプラズマ励起用ガス供給口としての機能も有する。この場合，原料ガス供給管３１を通じて原料ガス供給口３３から吐出されたプラズマ励起用ガスがプラズマ生成領域Ｒ１に下から流入するので，当該原料ガス供給口３３と第１のプラズマ励起用ガス供給口４０からのプラズマ励起用ガスの各供給流量を調整することによって，プラズマ生成領域Ｒ１におけるプラズマ励起用ガスの濃度を均一に制御することができる。なお，この場合，図７に示すように原料ガス供給管３１の上面と下面にガスの供給口９０を設けるようにしてもよい。
【００４４】
また，上記実施の形態では，プラズマ生成領域Ｒ１内に対し側方からプラズマ励起用ガスを供給する第１のプラズマ励起用ガス供給口４０と，下方から供給する第２のプラズマ励起用ガス供給口５３が処理容器２に設けられていたが，図８に示すように第２のプラズマ励起用ガス供給口５３のみが設けられていてもよい。かかる場合，例えば第２のプラズマ励起用ガス供給口５３は，プラズマ励起用ガス供給構造体５０を構成する第２のプラズマ励起用ガス供給管５１に複数形成され，プラズマ励起用ガス供給構造体５０面内において均等に配置される。この場合においても，プラズマ励起用ガスが処理容器２内に供給される前にプラズマ化することがないので，プラズマ生成領域Ｒ１内において適正にプラズマが生成される。また，プラズマ励起用ガスがプラズマ生成領域Ｒ１に対して均等に供給されるので，プラズマ生成領域Ｒ１内においてプラズマを偏り無く生成できる。なお，排気口６０の位置などに起因して処理容器２内に偏った気流が形成される場合には，プラズマ生成領域Ｒ１内に均等にプラズマ励起用ガスが供給されるように，複数の第２のプラズマ励起用ガス供給口５３の配置を変更してもよい。
【００４５】
以上，本発明の実施の形態の一例について説明したが，本発明はこの例に限らず種々の態様を採りうるものである。例えば以上の実施の形態では，基板Ｗ上にフッ素カーボン膜の絶縁膜を形成していたが，本発明は，他の種類の絶縁膜や電極膜などの他の膜を形成する場合にも適用できる。
【産業上の利用可能性】
【００４６】
本発明は，プラズマを用いて基板上に成膜する際に有用である。
【図面の簡単な説明】
【００４７】
【図１】本実施の形態にかかるプラズマ成膜装置の構成の概略を示す縦断面の説明図である。
【図２】原料ガス供給構造体の平面図である。
【図３】プラズマ励起用ガス供給構造体の平面図である。
【図４】第２のプラズマ励起用ガス供給口の形成される位置を説明するためのプラズマ励起用ガス供給構造体の平面図である。
【図５】濃度センサを設けたプラズマ成膜装置の構成の概略を示す縦断面の説明図である。
【図６】原料ガス供給管にプラズマ励起用ガス供給源を連通させた場合のプラズマ成膜装置の構成の概略を示す縦断面の説明図である。
【図７】上面と下面にガスの供給口を設けた原料ガス供給管を示す縦断面の説明図である。
【図８】第２のプラズマ励起用ガス供給口のみを備えたプラズマ成膜装置の構成の概略を示す縦断面の説明図である。
【符号の説明】
【００４８】
１    プラズマ成膜装置
２    処理容器
３    載置台
１２    ラジアルラインスロットアンテナ
３０    原料ガス供給構造体
４０    第１のプラズマ励起用ガス供給口
５０    プラズマ励起用ガス供給構造体
５３    第２のプラズマ励起用ガス供給口
Ｒ１    プラズマ生成領域
Ｒ２    原料ガス解離領域
Ｗ    基板
【図１】
2005150612.tif 000003
【図２】
2005150612.tif 000004
【図３】
2005150612.tif 000005
【図４】
2005150612.tif 000006
【図５】
2005150612.tif 000007
【図６】
2005150612.tif 000008
【図７】
2005150612.tif 000009
【図８】
2005150612.tif 000010